(57)【要約】【課題】お茶やコーヒーあるいはダシ原料など、飲料用抽出原料に含まれる香味成分を十分保持しつつ抽出液に移すことができる飲料用抽出原料封入体を提供する。【解決手段】  飲料用抽出原料封入体１００は、樹脂繊維によりシート状に形成された透液性樹脂シートからなる抽出用袋体１に、飲料用抽出原料Ｌを封入した構造を有する。抽出用袋体１は、透液性樹脂シートの縁部同士を融着結合部３にて結合することにより、飲料用抽出原料の封入空間を区画形成したものである。さらに、該抽出用袋体１は、融着結合部２とそれ以外の部分３との双方において、それぞれ９５％以上がポリアミド樹脂にて構成され、かつ、該ポリアミド樹脂より低融点の樹脂成分の含有率が５％以下である。【選択図】  図１
2005263306.tif 000002
【特許請求の範囲】
【請求項１】
樹脂繊維によりシート状に形成された透液性樹脂シートからなる抽出用袋体に、飲料用抽出原料を封入した構造を有し、かつ、前記抽出用袋体は、前記透液性樹脂シートの縁部同士を融着結合部にて結合することにより、前記飲料用抽出原料の封入空間を区画形成したものであり、さらに、該抽出用袋体は、前記融着結合部とそれ以外の部分との双方において、それぞれ９５％以上がポリアミド樹脂にて構成され、かつ、該ポリアミド樹脂より低融点の樹脂成分の含有率が５％以下であることを特徴とする飲料用抽出原料封入体。
【請求項２】
前記透液性樹脂シートを構成するポリアミド樹脂は、前記抽出原料の成分抽出先となる飲料への添加を目的とした溶出成分を含有しない請求項１記載の飲料用抽出原料封入体。
【請求項３】
前記透液性樹脂シートを構成する樹脂繊維は、繰り返し単位中にスルホネート基を含有しないポリアミド樹脂からなる請求項１又は請求項２に記載の飲料用抽出原料封入体。
【請求項４】
前記抽出用袋体は、前記融着結合部とそれ以外の部分との双方において、それぞれ９９％以上がポリアミド樹脂にて構成され、かつ、該ポリアミド樹脂より低融点の樹脂成分の含有率が１％以下である請求項２又は請求項３に記載の飲料用抽出原料封入体。
【請求項５】
前記樹脂繊維は結晶化度が４０％未満のポリアミド樹脂からなる請求項１ないし請求項４のいずれか１項に記載の飲料用抽出原料封入体。
【請求項６】
前記樹脂繊維は結晶化度が３３％未満のポリアミド樹脂からなる請求項１ないし請求項５のいずれか１項に記載の飲料用抽出原料封入体。
【請求項７】
前記樹脂繊維は繊維の線径が１０μｍ以上５０μｍ以下に形成されてなる請求項５又は請求項６に記載の飲料用抽出原料封入体。
【請求項８】
前記透液性樹脂シートは前記樹脂繊維の不織布として形成されている請求項７記載の飲料用抽出原料封入体。
【請求項９】
前記不織布の目付けが１０ｇ／ｍ２以上５０ｇ／ｍ２以下である請求項８記載の飲料用抽出原料封入体。
【請求項１０】
前記不織布の厚さが０．０８ｍｍ以上０．３ｍｍ以下である請求項９記載の飲料用抽出原料封入体。
【請求項１１】
前記融着結合部が超音波結合部として形成されている請求項１ないし請求項１０のいずれか１項に記載の飲料用抽出原料封入体。
【請求項１２】
前記飲料用抽出原料が茶葉、粉砕したコーヒー豆又は薬草である請求項１ないし請求項１１のいずれか１項に記載の飲料用抽出原料封入体。
【請求項１３】
前記飲料用抽出原料が、乾燥魚類、乾燥食用植物及び乾燥蓄肉の少なくともいずれかよりなるダシ抽出用又はスープ抽出用の原料である請求項１ないし請求項１１のいずれか１項に記載の飲料用抽出原料封入体。
【請求項１４】
前記飲料用抽出原料が、乾燥魚類を主体とした麺類用のダシ抽出用原料であるダシパックとして構成された請求項１３記載の飲料用抽出原料封入体。
【請求項１５】
請求項１４記載のダシパックと、当該ダシパックを用いて煮出したダシに添加する液状又はペースト状の濃縮スープの封入体と、前記濃縮スープを添加したダシ中に盛り付けるべき麺の封入体とをセットにしたことを特徴とする麺セット。
【請求項１６】
樹脂繊維によりシート状に形成された透液性樹脂シートにて開口を有する抽出用袋体として形成され、前記開口より飲料用抽出原料を袋体内側空間に投入するとともに、該投入された飲料用抽出原料に対し前記開口より温湯を注ぎ入れることにより、当該温湯に前記飲料用抽出原料からの成分を抽出させて使用する飲料用抽出用フィルタであって、前記抽出用袋体は、前記透液性樹脂シートの縁部同士を融着結合部にて結合することにより、袋状に成型したものであり、さらに、該抽出用袋体は、前記融着結合部とそれ以外の部分との双方において、それぞれ９５％以上がポリアミド樹脂にて構成され、かつ、該ポリアミド樹脂より低融点の樹脂成分の含有率が５％以下であることを特徴とする飲料抽出用フィルタ。
【発明の詳細な説明】
【技術分野】
【０００１】
この発明は飲料用抽出原料封入体、飲料抽出用フィルタ及び飲料用抽出原料封入体を用いた麺セットに関する。
【背景技術】
【０００２】
【特許文献１】特開平９−２７１６１７号公報
【特許文献２】特開平６−１３３８６９号公報
【０００３】
日本茶や紅茶、あるいはコーヒーなどのティーバッグや濾過フィルタが広く普及している。特許文献１には、紙製のフィルタがお茶やコーヒーの香味成分（フレーバー）を吸収する不具合があり、樹脂製不織布のフィルタに転換することでこの不具合が解決できる旨開示されている。使用可能な樹脂としては、ポリアミド樹脂、ポリエチレンテレフタレート樹脂、ポリプロピレン樹脂あるいはポリエチレン樹脂が例示されている。該特許文献１によると、ポリアミド樹脂のような融点が１６０℃以上（好ましくは２００℃以上）の樹脂繊維を用いる際に、熱融着性を高めるためにバインダー繊維が必要な旨開示されている。このバインダー繊維は、ポリエチレン樹脂、ポリプロピレン樹脂あるいはポリエチレンテレフタレート樹脂で構成され、配合率は２０重量％以上に及ぶ。
【０００４】
次に、特許文献２には、水道水を用いてコーヒー等を抽出する際に、トリハロメタンやカルキ臭除去のため、フィルタ素材にアスコルビン酸類を付着させた繊維質フィルタが開示されている。繊維質フィルタの材質としてはポリアミド樹脂が採用されるが、アスコルビン酸との反応によるフィルタの赤変を防止するため、スルホネート基を樹脂高分子中に多量に組み込んだものを使用している。
【発明の開示】
【発明が解決しようとする課題】
【０００５】
しかし、本発明者らが検討したところ、特許文献１及び特許文献２に開示された方法では、急須、ポット、茶漉し、あるいはネル製のドリップフィルタなど、樹脂の介在しない方法で浸出したお茶やコーヒーと比較して香味の損なわれ方が著しく、文献内に謳われているほどの効果を達成できないことがわかった。
【０００６】
本発明の課題は、お茶やコーヒーあるいはダシ原料など、飲料用抽出原料に含まれる香味成分を十分保持しつつ抽出液に移すことができる飲料用抽出原料封入体と飲料抽出用フィルタ、及びダシパックとして構成された飲料用抽出原料封入体に濃縮スープと麺とを組み合わせた麺セットを提供することにある。
【課題を解決するための手段及び作用・効果】
【０００７】
上記の課題を解決するため、本発明の飲料用抽出原料封入体は、樹脂繊維によりシート状に形成された透液性樹脂シートからなる抽出用袋体に、飲料用抽出原料を封入した構造を有し、かつ、抽出用袋体は、透液性樹脂シートの縁部同士を融着結合部にて結合することにより、飲料用抽出原料の封入空間を区画形成したものであり、さらに、該抽出用袋体は、融着結合部とそれ以外の部分との双方において、それぞれ９５％以上がポリアミド樹脂にて構成され、かつ、該ポリアミド樹脂より低融点の樹脂成分の含有率が５％以下であることを特徴とする。
【０００８】
また、本発明の飲料抽出用フィルタは、樹脂繊維によりシート状に形成された透液性樹脂シートにて開口を有する抽出用袋体として形成され、開口より飲料用抽出原料を袋体内側空間に投入するとともに、該投入された飲料用抽出原料に対し開口より温湯を注ぎ入れることにより、当該温湯に飲料用抽出原料からの成分を抽出させて使用する飲料用抽出用フィルタであって、抽出用袋体は、透液性樹脂シートの縁部同士を融着結合部にて結合することにより、袋状に成型したものであり、さらに、該抽出用袋体は、融着結合部とそれ以外の部分との双方において、それぞれ９５％以上がポリアミド樹脂にて構成され、かつ、該ポリアミド樹脂より低融点の樹脂成分の含有率が５％以下であることを特徴とする。
【０００９】
本発明者らが検討した結果、特許文献１のごとく、フィルタや透液性袋体を構成する樹脂中に、接着性向上のため、ポリエチレン、ポリプロピレンあるいはポリエチレンテレフタレートなどの低融点樹脂が相当量（例えば２０％以上）配合されていると、これら低融点樹脂が飲料用抽出原に含まれる揮発性の香味成分を不可逆的に吸着ないし吸収し、結果として、抽出される飲料から香味成分を収着により奪ってしまうことが判明した。このような不具合は、シール性改善用の低融点樹脂として、最も一般的に使用されているポリエチレン樹脂やポリプロピレン樹脂を採用した場合に特に顕著となる。
【００１０】
そして、本発明者らがさらに検討を重ねた結果、シール性向上のために従来添加されていたポリエチレンやポリプロピレン等の低融点樹脂の含有率を下げ、ポリアミド樹脂の含有率を９５％以上に高めることにより、抽出された飲料の香味保持効果が飛躍的に改善され、香味高いお茶やコーヒーあるいはダシ汁を、家庭等でも簡便に享受することができるようになる。香味の収着源となるポリエチレンやポリプロピレン等の低融点樹脂成分は、融着部にだけ選択的に形成することも考えられるが、これらの樹脂の香味を奪い取る作用は想像以上に甚だしく、融着結合部とそれ以外の部分との双方において、該低融点樹脂成分の含有率を５％以下に留めることが必要である。
【００１１】
透液性樹脂シートを構成するポリアミド樹脂は、自身を通過する香味成分抽出済みの飲料に対し、その香味に対する作用を極力不活性化しておく必要があり、例えば抽出原料の成分抽出先となる飲料への添加を目的とした、特許文献２のごときアスコルビン酸等の溶出成分などは含有しないものであることが望ましい。
【００１２】
また、本発明においてポリアミド樹脂の含有率とは、アミド結合により連結された炭素鎖の炭素原子に結合している一部の水素が他の官能基で置換されている場合、その官能基はポリアミド樹脂成分は属さないものとして考える。その理由は、香味保持効果に最も寄与するのはアミド結合部分であって、他の官能基が付け加わった場合、該アミド結合部分による香味保持効果が阻害される可能性があるためである。例えば、透液性樹脂シートを構成する樹脂繊維は、繰り返し単位中に、特許文献２のごときスルホネート基を含有しないポリアミド樹脂からなることが望ましい。スルホネート基のような酸化性の強い基が多量に存在していると、香味分子の種類によってはその影響により分解や変性を受け、結果的に香味が喪失してしまう可能性があるからである。
【００１３】
従って、抽出用袋体は、融着結合部とそれ以外の部分との双方において、ポリアミド樹脂の含有率が可及的に高いこと、例えば、それぞれ９９％以上がポリアミド樹脂にて構成され、かつ、該ポリアミド樹脂より低融点の樹脂成分の含有率が１％以下であることが、より望ましい。
【００１４】
ポリアミド系樹脂は、飲料用抽出原料に含有される香味成分の（少なくとも一部の）可逆的な出入りを許容するので、仮に香味の一部が該樹脂層内に入ったとしても、層内に香味成分が固定化されず、飲料用抽出原料側に可逆復帰できるので、香味保持性能に優れる。ポリアミド系樹脂は、疎水性の主鎖と親水性のアミド結合部分とが適度に混在していることによって、香味成分の主体をなす芳香族系の有機成分の飲料用抽出原料側からの吸収と、飲料側への放出とを、バランスよく実現するものと考えられる。
【００１５】
ポリアミド系樹脂としては、具体的には、シートへの加工性が容易で、かつ比較的高強度であることから、ナイロン（共重合ナイロンを含む）を特に好適に採用できる。代表的なものとしては、ナイロン６，６（融点：約２６５℃）、ナイロン６（融点：約２２５℃）、ナイロン６１０（融点：約２１５℃）、ナイロン１１（融点：約１８６℃）、ナイロン１２（融点：約１７７℃）などを採用できる。
【００１６】
この場合、香味保持効果を顕著なものとするためには、ポリアミド系樹脂の親水基の数と疎水基の数とのバランスが重要であり、特に、一定以上のアミド結合が分子中に含まれていることが必要である。アミド結合と直鎖炭素間結合との比率が１：７ないしそれ以上となることにより、香味成分の保持効果が特に顕著となるが、ナイロン６，６あるいはナイロン６の例からも明らかな通り、高分子の融点は２００℃前後まで高くなり、融着結合部の形成の難易度が上がる。他方、アミド結合と直鎖炭素間結合との比率が１：８を超えるナイロン（例えば、ナイロン１１、ナイロン１２、あるいは前記例示した共重合ナイロン）は、融点が下がって融着結合部の形成は容易となるが、アミド結合の含有比率が低下するため、香味保持効果は逆に損なわれる傾向にある。アミド結合と直鎖炭素間結合との比率が１：７〜１：５（例えば、ナイロン６，６あるいはナイロン６（前記比率は１：６））程度であれば、熱接着が多少困難でも、後述の超音波融着であれば融着結合部を問題なく形成でき、しかも香味保持効果は格段に優れている。
【００１７】
次に、本発明者らが実験により見出した別の知見として、透液性樹脂シートを構成する樹脂繊維は、その結晶化度が低いほど香味の収着防止効果、つまり、飲料に対する香味保持効果が高められることがわかった。具体的には、透液性樹脂シートを構成する樹脂繊維は、結晶化度が４０％未満のポリアミド樹脂として形成することが望ましい。ポリアミド樹脂繊維を製造する際には、一般には繊維強度を高めるために、紡糸後の繊維を軟化点以下の温度で延伸して高分子の結晶配向を高めることが行なわれている。しかし、本発明者が確認したところ、このような強延伸により４０％を超えて結晶化度が高められたポリアミド樹脂繊維を用いると、飲料に対する香味保持効果は著しく損なわれてしまうことが判明したのである。従って、透液性樹脂シートを構成する樹脂繊維は、結晶化度が４０％未満のポリアミド樹脂として形成するのがよい。該樹脂繊維は、結晶化度が３５％未満、より望ましくは３３％未満のポリアミド樹脂とするとさらによい。
【００１８】
ポリアミド樹脂からなる樹脂繊維の結晶化度は、紡糸時の軟化点以下での繊維の延伸度に応じて高くなり、延伸度の高い繊維は繊維の線径も小さくなる。従って、結晶化度を４０％未満に留めたポリアミド樹脂繊維を使用する場合、その繊維の線径を１０μｍ以上５０μｍ以下とすることが望ましい。繊維の線径が１０μｍ未満では繊維の延伸度が高くなりすぎ、結晶化度を４０％未満に留めることが困難になる。また、繊維の線径が５０μｍを超えると不織布の厚さが増加しすぎ、融着結合部の形成（特に、超音波溶着部の形成）が困難になる場合がある。繊維の線径は、より望ましくは１２μｍ以上２０μｍ以下とするのがよい。
【００１９】
本発明において透液性樹脂シートは、連続繊維の織り合わせ形態としても、不織布としてもいずれでもよいが、上記のごとき線径の繊維により透液性樹脂シートを製造しようとする場合、これを不織布として構成することが技術的にも容易であり、透液性樹脂シートひいてはそれを用いた飲料用抽出原料封入体ないし飲料用抽出用フィルタをより安価に製造することができる。
【００２０】
ポリアミド樹脂繊維を用いたフィルタ用の不織布の場合、細い繊維（特に１０μｍ未満）は前述の通り延伸度が高く、溶融温度範囲が狭くなる。従って、そのままでは不織布化の際の融着が困難になることも多く、融着用のバインダ樹脂を添加することが多かった。ポリエチレン樹脂やポリプロピレン樹脂等のバインダ樹脂の添加量は、袋体等に加工するための熱融着性改善のためにますます増加する傾向があり、特許文献１に開示されているごとく２０質量％程度に及ぶこともまれではない。このことが香味保持効果にいかなる悪影響を与えるかは既に説明した通りであり、これを防止するために、ポリエチレン樹脂やポリプロピレン樹脂等のバインダ樹脂成分（つまり、ポリアミド樹脂より低融点の樹脂成分）の添加量を５質量％以下、望ましくは１質量％以下に留めるのがよい。そのためには、繊維の線径を１０μｍ以上のある程度太めに設定し、それによって延伸度も抑制して、４０％未満の比較的低い結晶化度を保つようにすれば、バインダ樹脂の添加量を上記のように低くに留めても、不織布化の際の繊維の融着も比較的進行しやすく製造が容易となる。そして、繊維の結晶化度が低く留まることで香味保持効果も格段に高められるから、得られる飲料用抽出原料封入体ないし飲料用抽出用フィルタの性能と製造容易性の両方に同時に貢献する効果を発揮できるようになる。
【００２１】
ポリアミド樹脂繊維の不織布の製造法としては、スパンボンド法を採用することが好適であるが、スパンボンド法では紡糸後の繊維の延伸工程が必須であり、結晶配向による香味保持効果の低下が生じないよう、繊維の結晶化度が４０％以下（望ましくは３５％以下、さらに望ましくは３３％以下）となる範囲で延伸度を設定する。前述の好ましい線径範囲は、繊維の結晶化を抑制しつつスパンボンド法による不織布化も問題なく行なうことができる、という点においても好適なものである。
【００２２】
他方、上記線径範囲のポリアミド樹脂繊維を用いた不織布を透液性樹脂シートとして採用する場合、透液性確保に十分な目開きを得るためには、不織布の目付けを１０ｇ／ｍ２以上５０ｇ／ｍ２以下に調整することが望ましい。１０ｇ／ｍ２以下の目付けでは透液性樹脂シートの強度が不足し、５０ｇ／ｍ２を超えると透液性を十分に確保できなくなるほか、融着結合部の形成にも支障をきたす。また、同様の観点にて不織布の厚さは０．０８ｍｍ以上０．３ｍｍ以下に調整することが望ましい。
【００２３】
次に、融着結合部は、超音波結合部として形成することが望ましい。超音波融着は、透液性樹脂シートの融着すべき縁部を重ね合わせるとともに、超音波振動子を兼ねたパンチ部材により挟みつけ、その状態で超音波を印加することにより、透液性樹脂シートの一部を摩擦軟化ないし溶融させて融着部を得る方法である。この方法は、ポリアミド樹脂のごとく融点の高い繊維であっても、摩擦発熱を被圧着部に局所的に集中させることで、比較的低温で熱融着部を形成できる利点がある。本発明のごとく、香味保持効果の確保のため、抽出用袋体の融着結合部においても、その９５％以上、望ましくは９９％以上をポリアミド樹脂にて形成しようとする場合、熱融着法では処理温度が高く適温範囲も狭いため工程管理が難しく、過昇温による融着結合部の溶融破損など、不良も生じやすくなる。しかし、超音波融着の採用により、低温で確実な融着が可能となり、健全な融着結合部を高歩留まりにて形成できるようになる。
【００２４】
前述のごとく結晶化度の比較的低いポリアミド樹脂を採用することは、また、超音波融着による融着結合部の形成がより容易になるという、別の効果も生ずる。結晶化の進んだポリアミド樹脂繊維は超音波振動の吸収が大きいため、融着結合部を得るには相当高エネルギーの超音波を印加しなければならない上、溶融も狭い温度範囲で急激に起こりやすい。その結果、超音波融着の適正条件が狭くなり、工程管理が難しくなるとともに、過昇温による融着結合部の溶融破損など、不良も生じやすくなる。しかし、結晶化度の低いポリアミド樹脂繊維は超音波振動の吸収が小さく、比較的広い温度範囲で溶融が進行するので、こうした不具合が生じにくいのである。
【００２５】
本発明においては、飲料用抽出原料として、例えば茶葉、粉砕したコーヒー豆又は薬草などを採用できる。特に、コーヒーや紅茶（特に、アールグレイなどのフレーバードティーなど）といった香味の高い飲料の場合、本発明の効果がとりわけ顕著に発揮できる。
【００２６】
他方、飲料用抽出原料は、乾燥魚類（例えば、鰹節、さば節、むろアジの削り節、イリコなど）、乾燥食用植物（昆布や香草など）及び乾燥蓄肉の少なくともいずれかよりなるダシ抽出用またはスープ抽出用の原料とすることができる。これにより、麺類やスープなどの料理においても、本発明の効果を享受できる。
【００２７】
例えば、飲料用抽出原料を、特に乾燥魚類を主体とした麺類用のダシ抽出用原料であるダシパックとして構成すれば、家庭でも風味豊かなダシ汁（例えば、蕎麦や饂飩の汁やラーメンのスープ）を、パックごと煮出すだけで簡単に調理できる効果を生ずる。この場合、上記のダシパックと、当該ダシパックを用いて煮出したダシに添加する液状又はペースト状の濃縮スープの封入体と、濃縮スープを添加したダシ中に盛り付けるべき麺の封入体とをセットにした麺セットを構成すれば、専門店のごとき風味を満足した麺料理を簡単に味わうことができるようになる。
【発明を実施するための最良の形態】
【００２８】
以下、本発明の実施の形態を添付の図面に基づき説明する。
図１は、本発明の飲料用抽出原料封入体の一例を示すものである。この飲料用抽出原料封入体１００は、飲料用抽出原料Ｌと、該飲料用抽出原料Ｌを封入包装する抽出用袋体１とからなり、図１において飲料用抽出原料Ｌは、ラーメンのスープや饂飩／蕎麦などの汁などからなる液状飲料用抽出原料である。抽出用袋体１は、飲料用抽出原料Ｌの封入空間を形成する本体部３と、該本体部３の縁を空間的に閉じ合わせ結合する融着結合部２とを有する。具体的には、方形の透液性樹脂シートを２つ折にし、折り目以外の三方の縁部をコの字形態に融着して、飲料用抽出原料Ｌの封入空間を形成している。
【００２９】
この実施形態において飲料用抽出原料封入体１００は、飲料用抽出原料Ｌが乾燥魚類（例えば、鰹節、さば節、むろアジの削り節、イリコなど）や昆布などのダシ原料からなり、封入体１００ごと鍋などの調理器具１０２内に張られた温湯１０１に投入して煮出すことによりダシ汁を得るダシパックとして構成されている。
【００３０】
抽出用袋体１は、ナイロン６あるいはナイロン６，６などのポリアミド樹脂繊維からなり、融着結合部２とそれ以外の部分つまり本体部３との双方の、それぞれ９５％以上（好ましくは９９％以上）がポリアミド樹脂にて構成され、かつ、該ポリアミド樹脂より低融点の樹脂成分（例えばポリエチレン樹脂やポリプロピレン樹脂成分）の含有率が５％以下（好ましくは１％以下であり、理想的には含有しないのがよい））とされている。より詳細には、透液性樹脂シートには得られるダシ汁への積極溶出成分等は何ら付着されておらず、また使用されるポリアミド樹脂は、その高分子繰り返し単位をなすアミド結合部分を除いた炭素鎖に、スルホネート基のような酸化性の強い官能基が含まれない構造のものが使用されている。
【００３１】
融着結合部２は、本実施形態では超音波結合部として形されている。このような超音波結合部は超音波融着法により形成される。具体的には、図３に示すように、上記の不織布からなる透液性樹脂シート１００ｓの融着すべき縁部を重ね合わせるとともに、超音波振動子（いわゆる超音波ホーン）を兼ねたパンチ部材１５０，１５０により挟みつけ、その状態で超音波発生源１５１により超音波を印加する。これにより、透液性樹脂シート１００Ｓの一部が摩擦溶融し融着結合部２が形成される。
【００３２】
本発明者らの経験も踏まえ、ポリエチレンやポリプロピレン等の熱融着用樹脂成分が多量に含有された透液性シートの香味収着性がなぜ高く、これを排除してポリアミド樹脂成分含有率を可及的に高めることにより、香味保持効果がなぜ改善されるかについて考察した結果を以下に述べる。まず、ポリエチレン等の香味収着性の高い樹脂（以下、ポリエチレンで代表させる）は、ダシ汁（後述のお茶やコーヒーなども同様）と接している状態では、その香味をどんどん吸収するが、一旦吸収した香味は、これと接しているダシ汁にはもはや戻らない。つまり、何らかの機構により該樹脂には、これと直接接するダシ汁（大半が水分である）からの香味を、いわば一方通行的に奪い取る作用があり、逆に、水分と接していない状態では吸収した香味の放出を行ないやすいものと考えられるのである。一つの理由としては、極性の小さい芳香族分子を主体とした香味成分が、極性を有した水分子に取り囲まれると大きな斥力を受け、疎水性のポリエチレン高分子内に押し込まれるとともに、一旦押し込まれた香味成分分子は、その斥力ポテンシャルにより極性の大きい水分子の集団側に戻ることが妨げられることが考えられる。これを裏付ける現象として、例えば本発明者らは、ポリエチレン樹脂製の袋にダシ汁を封入しておくと、水分と接していない外側には香味が漏れ出してくることを日常的に経験している。また、包装を開封して中のダシ汁を取り出し、袋をしばらく空気中に放置しておくと、吸収された香味の放出により、ポリエチレン層内面部分が急に香り出す現象も見られる。
【００３３】
その結果、ポリエチレンを多量に含んだダシパックを熱湯に投入してダシ汁を煮出すと、ダシパックの透液性樹脂シートに含まれるポリエチレン樹脂はダシ汁の香味はどんどん奪い取るが、ダシ汁から取り出されない限り、層の内面にはあたかも逆止弁が設けられているごとく、奪い取った香味がダシ汁中に戻ることがない。その結果、パックに封入されたダシ原料がどんなに香味豊かで高級なものを使用していても、得られるダシ汁にその香りが十分に移らず、価格相応の効果を挙げられない状況に陥っていたのである。
【００３４】
しかし、透液性樹脂シートにおけるポリエチレン樹脂の含有を排除し、ポリアミド樹脂含有率を高めることで、こうした不具合は一挙に解消される。その機構として、以下のようなものを推定している。すなわち、ポリアミド樹脂は、疎水性の主鎖と親水性のアミド結合部分とが適度に混在していることによって、香味成分の主体をなす芳香族系有機分子の飲料用抽出原料側からの吸収と、飲料用抽出原料側への放出とをバランスよく実現し、香味成分のいわば貯蔵層（リザーバ層）として機能する。つまり、芳香族分子は、飲料用抽出原料側の水分子集団の中では相変わらず斥力を受けるものの、その受入先となるナイロン層には、同様の斥力を生ずる親水性のアミド結合部分が多数存在しているため、吸収した香味成分を飲料用抽出原料側に押し戻す、いわば逆斥力を有しているものと考えられる。従って、ポリエチレン層などに比べれば、ポリアミド樹脂へ香味成分は比較的スムーズに浸透するが、ダシ汁中への放出も簡単に起こる。つまり、ポリエチレンでは一方通行だったダシ汁との間の香味成分の物質移動が、ポリアミド樹脂ではいわば双方向通行となり、吸い取った香味が、再びこれと接するダシ汁に容易に復帰するので、ダシ汁の香味の目減りが非常に進みにくくなるものと考えられる。
【００３５】
本実施形態では、不織布をなすポリアミド樹脂繊維は、結晶化度が４０％未満、好ましくは３５％未満、さらに好ましくは３３％未満とされている。これにより、香味の保持効果は一層高められている。該結晶化度の採用により、超音波融着法による融着結合部２の形成が極めて容易となり、健全な融着結合部２を再現性よく形成できるようになる。なお、繊維の線径は１０μｍ以上５０μｍ以下とされ、不織布の目付けが１０ｇ／ｍ２以上５０ｇ／ｍ２以下であり、厚さは０．０８ｍｍ以上０．３ｍｍ以下である。
【００３６】
図２は、上記のダシパック１００と、当該ダシパック１００を用いて煮出したダシに添加する液状又はペースト状の濃縮スープの封入体１７０と、濃縮スープを添加したダシ中に盛り付けるべき麺の封入体１６０とをセットにしてパッケージ１８０に包装した麺セットの概念を示すものである。例えば麺を生饂飩とし、濃縮スープを調味済みの味噌とすれば、即席の味噌煮込み饂飩セットを構成できる。また、濃縮スープを醤油ベースのものにすれば、煮出したダシと混ぜることで蕎麦つゆや饂飩つゆとして活用できる（蕎麦の場合は麺を蕎麦麺に差し替える）。本発明に基づくダシパックの風味保持効果は、煮出したダシ汁に調味済みの濃縮スープを添加して、最終的な麺スープとしたときに、より一層顕著に識別できるようになるのである。
【００３７】
以下、本発明の封入体の種々の変形例について説明する。
図４に示す封入体２００は、本発明の飲料用抽出原料封入体を紅茶等のティーバッグとして構成したものであり、抽出用袋体１（材質は図１のダシパックと同じである）には飲料用抽出原料として茶葉Ｔが封入されている。この構成では、超音波融着による線状の融着結合部２ａ，２ｂ，２ａにより抽出用袋体１が正四面体状に形成され、その頂点付近につまみ糸２０１の端部が接着されている（つまみ糸２０１もナイロン糸などのポリアミド樹脂繊維糸（ポリアミド樹脂の含有率が９５質量％以上、望ましくは９９質量％以上）とし、端部を抽出用袋体１に超音波接着するのが、香味保持の観点で好都合である）。
【００３８】
このような抽出用袋体１の封入工程は以下のようにして行なうことができる。まず、図５上段に示すように、細長い不織布を縦方向に折り目が生ずるように２つ折にして折り合わせ体１００ｓ’を作り、下段に示すように使用部分の側縁部を超音波融着して融着結合部２ｂを形成する。次に、図６の上段に示すように、長手方向の端部に幅方向の融着結合部２ａを形成し、融着結合部２ｂの上方に開いた折り合わせ体１００ｓ’の側縁部からシート側縁部側から使用部分に茶葉を流し込み、その状態で下段に示すように、折り合わせ体１００ｓ’を９０°ねじって上端側に融着結合部２ａを形成して切断すれば、図１の封入体２００を得ることができる。
【００３９】
図７は、本発明の飲料用抽出用フィルタをコーヒー用フィルタとして構成した例を示すものである。コーヒー用フィルタ３００をなす抽出用袋体１’は、フィルタ受け３１０の形状に合わせて周知の台形状に形成されているが、材質は図１のダシパック１００の袋体１と同じである。また、図１では三方を塞いでいた融着結合部２は、その上端縁側への形成が省略されて開口１ｐを形成している。この抽出用袋体１’を、陶器等にて周知の形状に形成されたフィルタ受け３１０（底部にコーヒー抽出液を落とすための貫通穴３１１が孔設されている）に開口１ｐが上となるようにセットし、その内側に粉砕済みのコーヒー豆粉末Ｃを飲料用抽出原料として適量投入し、その状態で開口１ｐより温湯を注ぎ入れることにより、コーヒーを抽出することができる。
【実施例】
【００４０】
（実験例１）
表１の種々の材質の不織布を用意し、その結晶化度を、示差走査熱量計で測定した樹脂溶融に伴う吸熱ピークの面積を、既知の結晶化度の試料の参照試料のピーク面積と比較することにより測定した。飲料用抽出原料として枕崎産の高級鰹本節を用意し、５ｇに小分けして、これを各材質の不織布からなる図１の形態の抽出用袋体に、市販の超音波溶着機を用いて封入してダシパックを作った。この封入は、各々Ｎ数２００にて行ない、溶着不良なしを優（◎）、溶着不良１個を良（○）、溶着不良２〜５個を可（△）、溶着不良６個以上を不良（×）として評価した。そして、陶器製の鍋に４００ｃｃの湯を沸かし、ここに各ダシパックを投入して弱火にして５分間抽出した。こうして得られたダシ汁の香りと味を、ダシパックの材質を伏せた形で５人のパネラーに確認してもらい、それぞれ５点満点で評価してもらった（点数が高いほど結果が良好であることを示す）。以上の結果を表１に示す。
【００４１】
【表１】
2005263306.tif 000003
【００４２】
この結果によると、ポリエチレン不織布製のダシパック（番号６）あるいはポリエチレンを含有した不織布製のダシパック（番号５）は、いずれも満足な評価がほとんど得られていないのに対し、ナイロン６不織布製のダシパックは揃って高い評価が得られていることがわかる。このうち、繊維の結晶化度を４０％未満とした番号１〜３（特に３３％未満とした番号１）については、香味評価と超音波溶着評価とのいずれにおいても良好な結果が得られていることがわかる。
【００４３】
（実験例２）  
実験例１の番号１のダシパック（Ａ：本発明例）と、ポリプロピレン樹脂不織布製のダシパック（Ｂ：比較例）とを、それぞれ実験例１と同じ方法により煮出してダシ汁を作った。さらに、ダシパックを用いずに、鰹節の中身だけを湯に投じて同様に抽出後、ステンレス製茶漉しにてろ過した標準品も作成した。これを５人のパネラーにより、種別を伏せて比較してもらい、だし風味において標準品にほぼ近いと感じられた方に○を記入してもらった。以上の結果を表２に示す。
【００４４】
【表２】
2005263306.tif 000004
【００４５】
５人とも本発明例のダシパックの方が、標準品に近い良好な風味を有していることを容易に識別できていることがわかる。
【００４６】
（実験例３）
実験例２で得られたダシ汁（Ａ，Ｂ）と標準品のダシ汁に、それぞれ醤油２０ｇと砂糖２ｇを入れた饂飩つゆを作成し、パネラーに同様の確認をしてもらった。以上の結果を表３に示す。
【００４７】
【表３】
2005263306.tif 000005
【００４８】
結果は実験例２と同じで、５人とも本発明例のダシパックの方が、標準品に近い良好な饂飩つゆを作るのに好適であることが容易に識別できる。なお、パネラーの感想によると、「だし汁」だけでみるより、醤油等で味付けしたものの方が、「だしの感じ」がわかり易く、また違いも明解であることもわかった。
【００４９】
（実験例４）
実験例１の番号１（Ａ：本発明例）の抽出用袋体及びポリプロピレン樹脂不織布製（Ｂ：比較例）の抽出用袋体を用い、中身を市販のアールグレイティーの茶葉としてティーバッグを作った。これらをそれぞれ１５０ｍｌの湯で抽出して、試験品とした。また、標準品として、抽出用袋体を用いずに、茶葉の中身だけを湯に投じて抽出したものも作った。これを５人のパネラーにより、種別を伏せて比較してもらい、紅茶の風味において標準品にほぼ近いと感じられた方に○を記入してもらった。以上の結果を表４に示す。
【００５０】
【表４】
2005263306.tif 000006
【００５１】
パネラー５人とも、選択の際に躊躇なく本発明品を選択しており、違いをはっきり感じていることがわかる。アールグレイティーは、ベルガモット（柑橘類の一種）の香油を茶葉に吹き付けたフレーバードティーの一種であり、香りも特に強いので、特に明確な差を生じたものと思われる。逆に、ＰＰ不織布では香りの喪失が著しいものと思われ、またパネラーの感想も同様である。
【００５２】
（実験例５）
実験例１の番号１（Ａ：本発明例）の抽出用袋体及びポリエチレン樹脂不織布製（Ｂ：比較例）の抽出用袋体を用い、中身を市販のレディグレイティーの茶葉としてティーバッグを作った。これらをそれぞれ１５０ｍｌの湯で抽出して、試験品とした。また、標準品として、抽出用袋体を用いずに、茶葉の中身だけを湯に投じて抽出したものも作った。これを５人のパネラーにより、種別を伏せて比較してもらい、紅茶の風味において標準品にほぼ近いと感じられた方に○を記入してもらった。以上の結果を表５に示す。
【００５３】
【表５】
2005263306.tif 000007
【００５４】
パネラー５人とも違いをはっきり感じていることがわかる。レディグレイティーは、アールグレイティーの香味をさらに強めたもので、パネラーからは比較例との違いは一層明確であったとの感想を得た。
【００５５】
（実験例６）
実験例１の番号１のナイロン不織布（Ａ：本発明例）を用いた図７のようなフィルタと、ポリプロピレン樹脂不織布製の同様のフィルタ（Ｂ：比較例）とを用い、レギュラーコーヒーの粉末を２０ｇ入れて、それぞれ１５０ｍｌの湯でコーヒーを抽出した。これを５人のパネラーに、中身を伏せて飲み比べてもらい、香り・味において良好と感じられた方に○を記入してもらった。以上の結果を表６に示す。
【００５６】
【表６】
2005263306.tif 000008
【００５７】
パネラー５人とも違いをはっきり感じていることがわかる。具体的には、５人共通して、比較例ではコーヒーの香りと、それに伴ったある種のほのかな甘さの喪失が起こっており、また苦味が強調された結果になったが、本発明例では香りが豊かで上記微妙な甘さも確認でき、苦味の飛び出さないバランスのよい風味が感じられた、との感想を得た。
【図面の簡単な説明】
【００５８】
【図１】本発明の飲料用抽出原料封入体をダシパックとして構成した例を示す説明図。
【図２】図１のダシパックを用いた麺セットの一例を示す説明図。
【図３】超音波融着により融着結合部を形成する工程の模式図。
【図４】本発明の飲料用抽出原料封入体をティーバッグとして構成した例を示す説明図。
【図５】図４のティーバッグの製造工程説明図。
【図６】図５に続く説明図。
【図７】本発明の飲料用抽出用フィルタの一例を示す模式図。
【符号の説明】
【００５９】
１  抽出用袋体
１００，２００  飲料用抽出原料封入体
３００  飲料用抽出用フィルタ
２  融着結合部
３  本体部
Ｌ，Ｔ  飲料用抽出原料
１６０  麺の封入体
１７０  濃縮スープの封入体
【図１】
2005263306.tif 000009
【図２】
2005263306.tif 000010
【図３】
2005263306.tif 000011
【図４】
2005263306.tif 000012
【図５】
2005263306.tif 000013
【図６】
2005263306.tif 000014
【図７】
2005263306.tif 000015